(57)【要約】  本発明は、熱可塑性組成物、その製造方法、およびそれより製造された物品を提供する。本発明の熱可塑性組成物は：（ａ）前記熱可塑性組成物の総重量に基づいて１０から７５重量パーセントの連続相（前記連続相は１またはそれ以上の熱可塑性ポリマーを含む）；および（ｂ）前記熱可塑性組成物の総重量に基づいて２５から９０重量パーセントの分散相であって、１またはそれ以上のコア／シェルポリマー粒子を含む分散相（１またはそれ以上のコア／シェルポリマー粒子は架橋エラストマーコアおよび熱可塑性シェルを含み、前記コア／シェルポリマーは７０から１０，０００ｎｍの範囲の平均粒径を有する）の溶融混合生成物を含む。【特許請求の範囲】
【請求項１】
熱可塑性組成物であって、
前記熱可塑性組成物の総重量に基づいて１０から７５重量パーセントの連続相であって、１またはそれ以上の熱可塑性ポリマーを含む連続相；および
前記熱可塑性組成物の総重量に基づいて９０から２５重量パーセントの、１またはそれ以上のコア／シェルポリマー粒子を含む分散相であって、前記１またはそれ以上のコア／シェルポリマー粒子が架橋エラストマーコアおよび熱可塑性シェルを含み、前記コア／シェルポリマーの平均粒径が７０から１０，０００ｎｍの範囲である分散相
の溶融混合生成物を含む、熱可塑性組成物。
【請求項２】
熱可塑性組成物の製造方法であって、
１またはそれ以上の熱可塑性ポリマーを含む連続相を選択する工程；
架橋エラストマーコアおよび熱可塑性シェルを含む１またはそれ以上のコア／シェルポリマー粒子を含む分散相を選択する工程であって、平均粒径が７０から１０，０００ｎｍの範囲である、工程；
前記１またはそれ以上のコア／シェルポリマー粒子を前記連続相に溶融混練する工程；
それにより、熱可塑性組成物を製造する工程であって、前記熱可塑性組成物が熱可塑性組成物の総重量に基づいて、１０から７５重量パーセントの連続相、および１またはそれ以上のコア／シェルポリマー粒子を含む２５から９０重量パーセントの分散相を含む、工程
を含む、製造方法。
【請求項３】
物品であって、
熱可塑性組成物の総重量に基づいて１０から７５重量パーセントの連続相であって、１またはそれ以上の熱可塑性ポリマーを含む連続相；および
熱可塑性組成物の総重量に基づいて９０から２５重量パーセントの、１またはそれ以上のコア／シェルポリマー粒子を含む分散相であって、前記１またはそれ以上のコア／シェルポリマー粒子が架橋エラストマーコアおよび熱可塑性シェルを含み、前記コア／シェルポリマーの平均粒径が７０から１０，０００ｎｍの範囲である分散相
の溶融混合生成物を含む熱可塑性組成物を含む、物品。
【請求項４】
物品の成形方法であって、
熱可塑性組成物の総重量に基づいて、１０から７５重量パーセントの連続相であって、１またはそれ以上の熱可塑性ポリマーを含む連続相；および熱可塑性組成物の総重量に基づいて９０から２５重量パーセントの、１またはそれ以上のコア／シェルポリマー粒子を含む分散相であって、前記１またはそれ以上のコア／シェルポリマー粒子が架橋エラストマーコアおよび熱可塑性シェルを含み、前記コア／シェルポリマーの平均粒径が５０から１０，０００ｎｍの範囲である分散相の溶融混合生成物を含む熱可塑性組成物を選択する工程；ならびに
前記熱可塑性組成物を物品に成形する工程
を含む、物品の成形方法。
【請求項５】
１またはそれ以上の熱可塑性ポリマーが、アクリロニトリル・ブタジエン・スチレン・ポリマー（ＡＢＳ）、フルオロポリマー、ポリアミド、ポリアリレート、熱可塑性ポリエステル（ＰＥＴ、ＰＢＴ）、熱可塑性ポリイミド（ＰＩ、ＰＡＩ、ＰＥＩ）、ポリオキシメチレン（ＰＯＭ）、ポリアセタール、ポリフェニレンオキサイド（ＰＰＯ）、ポリアリールエーテルケトン（ＰＥＥＫ、ＰＥＫ）、ポリスルホン（ＰＳＵＬ、ＰＥＳ）、ポリフェニレンサルファイド（ＰＰＳ）、ポリエチレン、ポリプロピレン、ポリフェニレンサルファイド、ポリスチレン、ポリビニルクロライド、ポリカーボネート、ポリ酢酸、ポリエーテルサルファイド、およびポリメタクリレートから成る群から選択される、請求項１から４のいずれか一項。
【請求項６】
１またはそれ以上の熱可塑性ポリマーが８５℃より高い融点または８５℃より高いガラス転移温度を有する、請求項１から５のいずれか一項。
【請求項７】
１またはそれ以上の熱可塑性ポリマーが１００℃より高い融点または１００℃より高いガラス転移温度を有する、請求項１から６のいずれか一項。
【請求項８】
１またはそれ以上の熱可塑性ポリマーが１５０℃より高い融点または１５０℃より高いガラス転移温度を有する、請求項１から７のいずれか一項。
【請求項９】
１またはそれ以上のコア／シェルポリマー粒子が架橋エラストマーコアおよび熱可塑性シェルを含む、請求項１から８のいずれか一項。
【請求項１０】
コアが０℃未満の範囲のガラス転移温度を有する架橋エラストマー成分を含む、請求項１から９のいずれか一項。
【請求項１１】
シェルが３０℃より高い範囲のガラス転移温度を有する熱可塑性成分を含む、請求項１から１０のいずれか一項。
【請求項１２】
１またはそれ以上のコア／シェルポリマー粒子が、架橋ポリアルキル（メタ）アクリレートコポリマー、ポリブタジエンコポリマー、またはポリジメチルシロキサンコポリマーを含むコア、およびポリアルキル（メタ）アクリレートコポリマーおよび／またはその架橋誘導体を含む１もしくはそれ以上のシェルを含む、請求項１から１１のいずれか一項。
【請求項１３】
前記架橋ポリアルキル（メタ）アクリレート・コポリマー・コアが、ブチルアクリレート、エチルアクリレート、２−エチルヘキシルアクリレート、プロピルアクリレート、メチルアクリレート、ヘキシルアクリレート、ブチルメタクリレート、メチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせ、ポリブタジエンコポリマー、またはポリジメチルシロキサンコポリマーから成る群から選択される架橋モノマーを含み、
１またはそれ以上のシェルはアルキル（メタ）アクリレートコポリマーおよび／またはこれらの架橋誘導体を含む、請求項１から１２のいずれか一項。
【請求項１４】
前記架橋ポリブタジエン・コポリマー・コアが、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、メチルメタクリレート、ベンジルアクリレートから成る群から選択される１またはそれ以上のモノマー、ならびにジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含む、請求項１から１３のいずれか一項。
【請求項１５】
前記架橋ポリジメチルシロキサン・コポリマー・コアがビニルメチルジメトキシシラン、アリルメチルジメトキシシラン、メルカプトプロピルメチルジメトキシシラン、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含む、請求項１から１４のいずれか一項。
【請求項１６】
前記熱可塑性ポリマーシェルがメチルメタクリレート、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレート、ベンジルメタクリレートから成る群から選択される１またはそれ以上のモノマー、ならびに任意でジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含む、請求項１から１５のいずれか一項。
【請求項１７】
前記シェルが１またはそれ以上の官能基を含む、請求項１から１６のいずれか一項。
【請求項１８】
官能基がヒドロキシ基、カルボキシル基、エポキシ基、グリシドール基、無水物基、アミド基、シリル基、アリル基、およびこれらの２またはそれ以上の組み合わせから成る群から選択される、請求項１から１７のいずれか一項。
【請求項１９】
官能基がヒドロキシ、カルボキシル、エポキシ、グリシドール、無水物、アミド、シリル、またはアリル基である、請求項１から１８のいずれか一項。
【発明の詳細な説明】
【技術分野】
【０００１】
関連出願の相互参照
本出願は、２０１０年７月８日に出願され、「熱可塑性組成物、その製造方法、およびそれより製造された物品」と題する米国仮特許出願第６１／３６２，３５２号の優先権を主張する非仮出願であり、本仮特許出願の教示は、下記で完全に再現されるように、参照により本明細書に組み込まれる。
【０００２】
本発明は、熱可塑性組成物、その製造方法、およびそれより製造された物品に関する。
【背景技術】
【０００３】
熱可塑性加硫物（ＴＰＶ）はエラストマー／熱可塑性ポリマーブレンドであり、前記ブレンドではエラストマー相は混合工程中に架橋し熱可塑性基質中に分散する。典型的なＴＰＶはポリプロピレンの基質に分散した架橋ＥＰＤＭから製造される。
【０００４】
ＴＰＶの主要な特性は、（１）塑性変形抵抗（即ち、低い圧縮および引張の歪み（low compression and tensile set））、（２）流体抵抗、（３）常温と比べて高温での特性保持、ならびに（４）低クリープおよび応力緩和を含む。
【０００５】
ＴＰＶは、「ゴム状ポリマーを加硫（または架橋）するためのゴム状ポリマー、硬化剤、および熱可塑性ポリマーの溶融混和工程」と定義される動的加硫の工程により調製される。熱可塑性ポリマーおよびゴム状ポリマーを高剪断下で溶融混合する際にゴム状ポリマーは連続相となる傾向にあり、ゴム状ポリマーが加硫されるため、位相反転が生じ、熱可塑性材料が連続相となり架橋ゴム状材料がその中に分散する傾向がある。一般に当業者に公知の様々な硬化剤は、ＴＰＶのゴム状成分を架橋するために使用してよい。
【０００６】
ＴＰＶの最も一般的なポリマー系はＰＰ／ＥＰＤＭゴムであるが、幾つかの他のポリマー系も商業的に使用されている。これらは、ＰＰ／ＮＢＲ、ＰＰ／ブチルおよびＰＰ／ハロブチル、ＰＰ／ＮＲ、ならびにＰＰ／ＥＶＡ／ＥＰＤＭを含む。
【０００７】
ＴＰＶの形態は、硬熱可塑性物質の連続相における高度に架橋された小エラストマー粒子の分散として最もよく理解されている。エラストマー相粒子の大きさは、ＴＰＶの性能の１つの鍵である。これらの粒子の大きさが縮小するにつれ、ＴＰＶの最大引張特性が増加する。ＴＰＶ性能の第２の鍵は、軟質エラストマー相の架橋である。架橋エラストマー相は許容できる特性を提供し、ＴＰＶはこれまで硬化性ゴムに向けられた多数の用途を獲得できる。
【０００８】
ＴＰＶは、様々な機械特性、例えば引張応力（圧縮または引張）、引裂強度、摩耗抵抗および圧縮永久歪み抵抗を有し、該特性によりＴＰＶは広範囲のゴム用途に適合する。
【０００９】
現在入手可能なＴＰＶの改良特性にかかわらず、例えばＴＰＶを製造する動的加硫工程は、混合および加硫の工程段階が互いに競合し制御が困難であるため、経費がかかり複雑である。従って、許容できる機械特性、例えば引張応力（圧縮または引張）、引裂強度、摩耗抵抗および圧縮永久歪み抵抗を有する非加硫熱可塑性組成物が必要であり、これらより熱可塑性組成物は広範囲のゴム用途に適合する。
【発明の概要】
【００１０】
本発明は、熱可塑性組成物、その製造方法、およびそれより製造された物品を提供する。
【００１１】
一実施形態において、本発明は、（ａ）熱可塑性組成物の総重量に基づいて１０から７５重量パーセントの連続相であって１またはそれ以上の熱可塑性ポリマーを含む連続相；および（ｂ）熱可塑性組成物の総重量に基づいて９０から２５重量パーセントの、１またはそれ以上のコア／シェルポリマー粒子を含む分散相であって、１またはそれ以上のコア／シェルポリマー粒子が架橋エラストマーコアおよび熱可塑性シェルを含み、コア／シェルポリマーは７０から１０，０００ｎｍの範囲の平均粒径を有する分散相の、溶融混合生成物を含む熱可塑性組成物を提供する。
【００１２】
代替の実施形態において、本発明はさらに、（１）１またはそれ以上の熱可塑性ポリマーを含む連続相を選択する工程；（２）架橋エラストマーコアおよび熱可塑性シェルを含む１またはそれ以上のコア／シェルポリマー粒子を含む分散相を選択する工程であってコア／シェルポリマーの平均粒径が７０から１０，０００ｎｍの範囲である工程；（３）１またはそれ以上のコア／シェルポリマー粒子を前記連続相に溶融混練する工程；（４）それにより、熱可塑性組成物を製造する工程であって熱可塑性組成物が熱可塑性組成物の総重量に基づいて、１０から７５重量パーセントの連続相、および１またはそれ以上のコア／シェルポリマー粒子を含む９０から２５重量パーセントの分散相を含む工程を含む熱可塑性組成物の製造方法を提供する。
【００１３】
別の代替の実施形態において、本発明はさらに、（ａ）熱可塑性組成物の総重量に基づいて１０から７５重量パーセントの連続相であって１またはそれ以上の熱可塑性ポリマーを含む連続相；および（ｂ）熱可塑性組成物の総重量に基づいて９０から２５重量パーセントの、１またはそれ以上のコア／シェルポリマー粒子を含む分散相であって、１またはそれ以上のコア／シェルポリマー粒子が架橋エラストマーコアおよび熱可塑性シェルを含み、コア／シェルポリマーの平均粒径が７０から１０，０００ｎｍの範囲である連続相の溶融混合生成物を含む熱可塑性組成物を含む物品を提供する。
【００１４】
別の代替の実施形態において、本発明はさらに、（１）熱可塑性組成物の総重量に基づいて１０から７５重量パーセントの連続相であって１またはそれ以上の熱可塑性ポリマーを含む連続相、および熱可塑性組成物の総重量に基づいて９０から２５重量パーセントの、１またはそれ以上のコア／シェルポリマー粒子を含む分散相であって、１またはそれ以上のコア／シェルポリマー粒子が架橋エラストマーコアおよび熱可塑性シェルを含み、コア／シェルポリマーの平均粒径が７０から１０，０００ｎｍの範囲である分散相の溶融混合生成物を含む熱可塑性組成物を選択する工程；ならびに（２）熱可塑性組成物を物品に成形する工程を含む物品の成形方法を提供する。
【００１５】
一実施形態において、本発明は、（ａ）熱可塑性組成物の総重量に基づいて１０から７５重量パーセントの連続相であって１またはそれ以上の熱可塑性ポリマーを含む連続相；および（ｂ）熱可塑性組成物の総重量に基づいて９０から２５重量パーセントの、１またはそれ以上のコア／シェルポリマー粒子を含む分散相であって、１またはそれ以上のコア／シェルポリマー粒子が架橋エラストマーコアおよび熱可塑性シェルを含み、コア／シェルポリマーの平均粒径が７０から１０，０００ｎｍの範囲である分散相の溶融混合生成物から本質的に成る熱可塑性組成物を提供する。
【００１６】
別の実施形態において、本発明はさらに、（１）１またはそれ以上の熱可塑性ポリマーを含む連続相を選択する工程；（２）架橋エラストマーコアおよび熱可塑性シェルを含む１またはそれ以上のコア／シェルポリマー粒子を含む分散相を選択する工程であって、前記コア／シェルポリマーの平均粒径が７０から１０，０００ｎｍの範囲である工程；（３）１またはそれ以上のコア／シェルポリマー粒子を前記連続相に溶融混練する工程；（４）それにより、熱可塑性組成物を製造する工程であって、前記可塑性組成物は、熱可塑性組成物の総重量に基づいて、１０から７５重量パーセントの連続相、および１またはそれ以上のコア／シェルポリマー粒子を含む９０から２５重量パーセントの分散相を含む工程から本質的に成る熱可塑性組成物の製造方法を提供する。
【００１７】
別の代替の実施形態において、本発明はさらに、（ａ）熱可塑性組成物の総重量に基づいて１０から７５重量パーセントの連続相であって１またはそれ以上の熱可塑性ポリマーを含む連続相；およびに（ｂ）熱可塑性組成物の総重量に基づいて９０から２５重量パーセントの、１またはそれ以上のコア／シェルポリマー粒子を含む分散相であって、１またはそれ以上のコア／シェルポリマー粒子が架橋エラストマーコアおよび熱可塑性シェルを含み、コア／シェルポリマーの平均粒径が７０から１０，０００ｎｍの範囲である分散相の溶融混合生成物から本質的に成る熱可塑性組成物から本質的に成る物品を提供する。
【００１８】
別の代替の実施形態において、本発明はさらに、（１）熱可塑性組成物の総重量に基づいて１０から７５重量パーセントの連続相であって、は１またはそれ以上の熱可塑性ポリマーを含む連続相、および熱可塑性組成物の総重量に基づいて９０から２５重量パーセントの、１またはそれ以上のコア／シェルポリマー粒子を含む分散相であって、１またはそれ以上のコア／シェルポリマー粒子は架橋エラストマーコアおよび熱可塑性シェルを含み、コア／シェルポリマーの平均粒径が７０から１０，０００ｎｍの範囲である分散相の溶融混合生成物から本質的に成る熱可塑性組成物を選択する工程；ならびに（２）熱可塑性組成物を物品に成形する工程から本質的に成る物品の成形法を提供する。
【００１９】
代替の実施形態において、本発明は、１またはそれ以上の熱可塑性ポリマーが、アクリロニトリル・ブタジエン・スチレン・ポリマー（ＡＢＳ）、フルオロポリマー、ポリアミド、ポリアクリレート、熱可塑性ポリエステル（ＰＥＴ、ＰＢＴ）、熱可塑性ポリイミド（ＰＩ、ＰＡＩ、ＰＥＩ）、ポリオキシメチレン（ＰＯＭ）、ポリアセタール、ポリフェニレンオキサイド（ＰＰＯ）、ポリアリールエーテルケトン（ＰＥＥＫ、ＰＥＫ）、ポリスルホン（ＰＳＵＬ、ＰＥＳ）、ポリフェニレンサルファイド（ＰＰＳ）、ポリエチレン、ポリプロピレン、ポリフェニレンサルファイド、ポリスチレン、ポリビニルクロライド、ポリカーボネート、ポリ酢酸、ポリエーテルサルファイド、およびポリメタクリレートから成る群から選択されることを除いては、前実施形態のいずれかに従って、熱可塑性組成物、その製造方法、それより製造された物品、および当該物品の製造方法を提供する。
【００２０】
代替の実施形態において、本発明は、１またはそれ以上の熱可塑性ポリマーが８５℃より高い融点（ＤＳＣにより測定、初熱）または８５℃より高いガラス転移温度（ＤＳＣにより測定、初熱）を有することを除いては、前実施形態のいずれかに従って、熱可塑性組成物、その製造方法、それより製造された物品、および当該物品の製造方法を提供する。
【００２１】
代替の実施形態において、本発明は、１またはそれ以上の熱可塑性ポリマーが１００℃より高い融点（ＤＳＣにより測定、初熱）または１００℃より高いガラス転移温度（ＤＳＣにより測定、初熱）を有することを除いては、前実施形態のいずれかに従って、熱可塑性組成物、その製造方法、それより製造された物品、および当該物品の製造方法を提供する。
【００２２】
代替の実施形態において、本発明は、１またはそれ以上の熱可塑性ポリマーが１５０℃より高い融点（ＤＳＣにより測定、初熱）または１５０℃より高いガラス転移温度（ＤＳＣにより測定、初熱）を有することを除いては、前実施形態のいずれかに従って、熱可塑性組成物、その製造方法、それより製造された物品、および当該物品の製造方法を提供する。
【００２３】
他の実施形態において、本発明は、１またはそれ以上のコア／シェルポリマー粒子が架橋エラストマーコアおよび熱可塑性シェルを含むことを除いては、前実施形態のいずれかに従って、熱可塑性組成物、その製造方法、それより製造された物品、および当該物品の製造方法を提供する。代替の実施形態において、本発明は、コアが０℃未満、例えば−５０℃未満、または代わりに−８０℃未満の範囲のガラス転移温度を有する架橋エラストマー成分を含むことを除いては、前実施形態のいずれかに従って、熱可塑性組成物、その製造方法、それより製造された物品、および当該物品の製造方法を提供する。
【００２４】
代替の実施形態において、本発明は、シェルが３０℃より高い範囲のガラス転移温度を有する熱可塑性成分を含むことを除いては、前実施形態のいずれかに従って、熱可塑性組成物、その製造方法、それより製造された物品、および当該物品の製造方法を提供する。
【００２５】
代替の実施形態において、本発明は、１またはそれ以上のコア／シェルポリマー粒子が、架橋ポリアルキル（メタ）アクリレートコポリマー、ポリブタジエンコポリマー、もしくはポリジメチルシロキサンコポリマーを含むコア、およびアルキル（メタ）アクリレートコポリマーおよび／もしくはその架橋誘導体を含む１もしくはそれ以上のシェルを含むことを除いては、前実施形態のいずれかに従って、熱可塑性組成物、その製造方法、それより製造された物品、および当該物品の製造方法を提供する。アルキル（メタ）アクリルモノマーは（メタ）アクリル酸、（メタ）アクリル酸の置換または非置換エステルである。本明細書で用いられるように、「（メタ）アクリル」とはアクリルまたはメタクリルを意味し、「（メタ）アクリレート」とはアクリレートまたはメタクリレートを意味する。架橋コポリマーは１またはそれ以上の架橋モノマーを含む。架橋モノマーは、重合反応に関与できる２またはそれ以上の反応基を有するモノマーである。
【００２６】
代替の実施形態において、本発明は、架橋ポリアルキル（メタ）アクリレート・コポリマー・コアが、ブチルアクリレート、エチルアクリレート、２−エチルヘキシルアクリレート、プロピルアクリレート、メチルアクリレート、ヘキシルアクリレート、ブチルメタクリレート、メチルメタクリレート、エチルヘキシルメタクリレート、ベンジルアクリレートから成る群から選択される１またはそれ以上のモノマー、ならびにジビニルベンゼン、トリメチロールプロパン、トリアクリレート、エチレン・グリコール・ジメタクリレート、トリメチロールプロパントリメタクリレート、アリルメタクリレート、これらの混合物、およびこれらの組み合わせから成る群から選択される架橋モノマーを含むことを除いては、前実施形態のいずれかに従って、熱可塑性組成物、その製造方法、それより製造された物品、および当該物品の製造方法を提供する。
【００２７】
代替の実施形態において、本発明は、架橋ポリブタジエン・コポリマー・コアが、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、メチルメタクリレート、ベンジルアクリレートから成る群から選択される１またはそれ以上のモノマー、ならびにジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含むことを除いては、前実施形態のいずれかに従って、熱可塑性組成物、その製造方法、それより製造された物品、および当該物品の製造方法を提供する。
【００２８】
代替の実施形態において、本発明は、架橋ポリジメチルシロキサン・コポリマー・コアがビニルメチルジメトキシシラン、アリルメチルジメトキシシラン、メルカプトプロピルメチルジメトキシシラン、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含むことを除いては、前実施形態のいずれかに従って、熱可塑性組成物、その製造方法、それより製造された物品、および当該物品の製造方法を提供する。
【００２９】
代替の実施形態において、本発明は、熱可塑性ポリマーシェルがメチルメタクリレート、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレート、ベンジルメタクリレートから成る群から選択される１またはそれ以上のモノマー、ならびに任意でジビニルベンゼン、トリメチロールプロパントリアクリレート、エチレン・グリコール・ジメタクリレート、トリメチロールプロパントリメタクリレート、アリルメタクリレート、これらの混合物、およびこれらの組み合わせから成る群から選択される架橋モノマーを含むことを除いては、前実施形態のいずれかに従って、熱可塑性組成物、その製造方法、それより製造された物品、および当該物品の製造方法を提供する。
【００３０】
代替の実施形態において、本発明は、熱可塑性ポリマーシェルが１またはそれ以上の官能基を含むことを除いては、前実施形態のいずれかに従って、熱可塑性組成物、その製造方法、それより製造された物品、および当該物品の製造方法を提供する。代替の実施形態において、本発明は、官能基がヒドロキシ基、カルボキシル基、エポキシ基、グリシドール基、無水物基、アミド基、シリル基、アリル基、およびこれらの２またはそれ以上の組み合わせから成る群から選択されることを除いては、前実施形態のいずれかに従って、熱可塑性組成物、その製造方法、それより製造された物品、および当該物品の製造方法を提供する。
【００３１】
代替の実施形態において、本発明は、官能基がヒドロキシ、カルボキシル、エポキシ、グリシドール、無水物、アミド、シリル、またはアリル基であることを除いては、前実施形態のいずれかに従って、熱可塑性組成物、その製造方法、それより製造された物品、および当該物品の製造方法を提供する。
【００３２】
本発明を説明するため、図面で例示形式が示されるが、本発明は示される正確な配置および手段に限定されないと理解される。
【図面の簡単な説明】
【００３３】
【図１】図１は発明実施例１〜４のショア硬度Ｄを示すグラフである。
【図２】図２は発明実施例１〜４の破断点引張応力を示すグラフである。
【図３】図３は発明実施例１〜４の破断点引張伸びを示すグラフである。
【発明を実施するための形態】
【００３４】
本発明は、熱可塑性組成物、その製造方法、およびそれより製造された物品を提供する。
【００３５】
本発明の熱可塑性組成物は、（ａ）熱可塑性組成物の総重量に基づいて１０から７５重量パーセントの連続相（該連続相は１またはそれ以上の熱可塑性ポリマーを含む）；ならびに（ｂ）熱可塑性組成物の総重量に基づいて９０から２５重量パーセントの分散相であって、１またはそれ以上のコア／シェルポリマー粒子を含む分散相（１またはそれ以上のコア／シェルポリマー粒子は架橋エラストマーコアおよび熱可塑性シェルを含み、該コア／シェルポリマーは７０から１０，０００ｎｍの範囲の平均粒径を有する）の溶融混合生成物を含む。
【００３６】
本発明の熱可塑性組成物は、熱可塑性組成物の総重量に基づいて、１０から７５重量パーセントの連続相を含む。１０から７５パーセントの全ての個々の値および部分群がここに含まれ、本明細書で開示され；例えば、連続相の重量パーセントは、熱可塑性組成物の総重量に基づいて、１０、２０、３０、４０、または５０重量パーセントの下限から３０、４０、５０、６０、７０、または７５重量パーセントの上限まであり得る。例えば、連続相の重量パーセントは、熱可塑性組成物の総重量に基づいて、２０から７５重量パーセント、または代わりに２０から６０重量パーセント、または代わりに２０から５０重量パーセントの範囲であってもよい。連続相は１またはそれ以上の熱可塑性ポリマーを含む。例示の熱可塑性ポリマーには、アクリロニトリル・ブタジエン・スチレン・ポリマー（ＡＢＳ）、フルオロポリマー、ポリアミド、ポリアリレート、熱可塑性ポリエステル（ＰＥＴ、ＰＢＴ）、熱可塑性ポリイミド（ＰＩ、ＰＡＩ、ＰＥＩ）、ポリオキシメチレン（ＰＯＭ）、ポリアセタール、ポリフェニレンオキサイド（ＰＰＯ）、ポリアリールエーテルケトン（ＰＥＥＫ、ＰＥＫ）、ポリスルホン（ＰＳＵＬ、ＰＥＳ）、ポリフェニレンサルファイド（ＰＰＳ）、ポリエチレン、ポリプロピレン、ポリフェニレンサルファイド、ポリスチレン、ポリビニルクロライド、ポリカーボネート、ポリ酢酸、ポリエーテルサルファイド、およびポリメタクリレートを含むがこれらに限定されない。このような１またはそれ以上の熱可塑性ポリマーは、ＤＳＣ、初熱により測定される８５℃より高い融点温度を有する。８５℃より高い全ての個々の値および部分群がここに含まれ、本明細書で開示され；例えば、融点温度は、８５、９０、１００、１１０、１２０、１３０、１４０、１５０、または１６０℃の下限から１５０、１６０、１７０、１８０、２００、または２２０℃の上限までであり得る。例えば、融点温度は１００℃より高い範囲でもよく、または代わりに融点温度は１５０℃より高い範囲でもよい。あるいは、このような１またはそれ以上の熱可塑性ポリマーは、ＤＳＣ、初熱により測定される８５℃より高いガラス転移温度を有する。８５℃より高い全ての個々の値および部分群がここに含まれ、本明細書で開示され；例えば、ガラス転移温度は、８５、９０、１００、１１０、１２０、１３０、１４０、１５０、または１６０℃の下限から１５０、１６０、１７０、１８０、２００、または２２０℃の上限までであり得る。例えば、ガラス転移温度は１００℃より高い範囲であってもよく、または代わりに、ガラス転移温度は１５０℃より高い範囲であってもよい。
【００３７】
熱可塑性組成物は、熱可塑性組成物の総重量に基づいて、９０から２５重量パーセントの分散相であって、１またはそれ以上のコア／シェルポリマー粒子を含む分散相を含む。９０から２５パーセントの全ての個々の値および部分群がここに含まれ、本明細書で開示され；例えば、分散相の重量パーセントは、熱可塑性組成物の総重量に基づいて、３０、４０、５０、６０、７０、８０または９０重量パーセントの上限から、２５、３０、４０、または５０重量パーセントの下限まであり得る。例えば、分散相の重量パーセントは、熱可塑性組成物の総重量に基づいて、９０から２５重量パーセント、または代わりに８０から２５重量パーセント、または代わりに８０から５０重量パーセントの範囲であってもよい。１またはそれ以上のコア／シェルポリマー粒子は架橋エラストマーコアおよび熱可塑性シェルを含む。このようなコア／シェルポリマー粒子は、７０から１０，０００ｎｍの範囲の平均粒径を有する。７０から１０，０００ｎｍまでの全ての個々の値および部分群がここに含まれ、本明細書で開示され；例えば、平均粒径は、７０、１００、１５０、２００、２５０、または３００ｎｍの下限から２００、２５０、３００、３５０、４００、５００、６００、７５０、１，０００、５，０００、７，５００または１０，０００ｎｍの上限までであり得る。例えば、平均粒径は、７０から１０，０００ｎｍ、または代わりに７０から５０００ｎｍ、または代わりに７０から２５００ｎｍ、または代わりに７０から１０００ｎｍ、または代わりに７０から７５０ｎｍ、または代わりに７０から６００ｎｍ、または代わりに７０から５５０ｎｍ、または代わりに７０から４００ｎｍ、または代わりに１００から４００ｎｍ、または代わりに１５０から４００ｎｍ、または代わりに７０から３００ｎｍ、または代わりに１００から３００ｎｍ、または代わりに１５０から３００ｎｍの範囲であり得る。平均粒径は、例えばＢＩ−９０光散乱粒径分析器を使用する標準的な動的光散乱技術により測定できる。
【００３８】
コア／シェルポリマー粒子は架橋エラストマーコアおよび熱可塑性シェルを含む。コア／シェルポリマー粒子は乳化重合方法により製造してもよく、前記方法は架橋エラストマーコアおよび熱可塑性シェルを生成する。
【００３９】
コアは、０℃未満、例えば−５０℃未満、または代わりに−８０℃未満の範囲のガラス転移温度を有するエラストマー架橋成分を含む。コアは、１またはそれ以上の架橋ポリアルキル（メタ）アクリレートコポリマー、ポリブタジエンコポリマー、またはポリジメチルシロキサンコポリマーを含む。アルキル（メタ）アクリルモノマーは、（メタ）アクリル酸、（メタ）アクリル酸の置換または非置換エステルである。本明細書で用いられるように、「（メタ）アクリレート」とはアクリレートまたはメタクリレートを意味する。架橋コポリマーは１またはそれ以上の架橋モノマーも含む。架橋モノマーは、重合反応に関与できる２またはそれ以上の反応器を有するモノマーである。例示の架橋ポリアルキル（メタ）アクリレート・コポリマー・コアは、ブチルアクリレート、エチルアクリレート、２−エチルヘキシルアクリレート、プロピルアクリレート、メチルアクリレート、ヘキシルアクリレート、ブチルメタクリレート、メチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレングリコールジメタクリレート、トリメチロールプロパントリメタクリレート、アリルメタクリレート、これらの混合物、およびこれらの組み合わせから成る群から選択される架橋モノマーを含む。代わりに、例示の架橋ポリブタジエン・コポリマー・コアは、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、メチルメタクリレート、ベンジルアクリレートから成る群から選択される１またはそれ以上のモノマー、ならびにジビニルベンゼン、トリメチロールプロパントリアクリレート、エチレングリコールジメタクリレート、トリメチロールプロパントリメタクリレート、アリルメタクリレート、これらの混合物、およびこれらの組み合わせから成る群から選択される架橋モノマーを含む。代わりに、架橋ポリジメチルシロキサン・コポリマー・コアは、ビニルメチルジメトキシシラン、アリルメチルジメトキシシラン、メルカプトプロピルメチルジメトキシシラン、ブタジエン、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレングリコールジメタクリレート、トリメチロールプロパントリメタクリレート、アリルメタクリレート、これらの混合物、およびこれらの組み合わせから成る群から選択される架橋モノマーを含む。追加の例示架橋剤には、ジビニルベンゼン、アリルメタクリレート、ブタンジオールジメタクリレート、およびトリメチロールプロパントリメタクリレートを含むがこれらに限定されない。
【００４０】
シェルは、３０℃より高い範囲のガラス転移温度を有するポリマー成分を含む。シェルは熱可塑性ポリマーを含む。例えば、熱可塑性ポリマーシェルは、メチルメタクリレート、スチレン、ブチルアクリレート、エチルアクリレート、２−エチルヘキシルアクリレート、プロピルアクリレート、メチルアクリレート、ヘキシルアクリレート、ブチルメタクリレート、エチルヘキシルメタクリレート、ベンジルアクリレート、ベンジルメタクリレートから成る群から選択される１またはそれ以上のモノマー、ならびに任意でジビニルベンゼン、トリメチロールプロパントリアクリレート、エチレングリコールジメタクリレート、トリメチロールプロパントリメタクリレート、アリルメタクリレート、これらの混合物、およびこれらの組み合わせから成る群から選択される１またはそれ以上の架橋モノマーを含む。例えば、１またはそれ以上のシェルは、アルキル（メタ）アクリレート・コポリマーおよび／またはこれらの架橋誘導体を含む。例示のポリアルキル（メタ）アクリレート・コポリマー・シェルは、ブチルアクリレート、エチルアクリレート、２−エチルヘキシルアクリレート、プロピルアクリレート、メチルアクリレート、ヘキシルアクリレート、ブチルメタクリレート、メチルメタクリレート、エチルヘキシルメタクリレート、ベンジルアクリレートから成る群から選択される１またはそれ以上のモノマー、ならびにジビニルベンゼン、トリメチロールプロパントリアクリレート、エチレングリコールジメタクリレート、トリメチロールプロパントリメタクリレート、アリルメタクリレート、これらの混合物、およびこれらの組み合わせから成る群から選択される架橋モノマーを含む。例示の架橋剤には、ジビニルベンゼン、アリルメタクリレート、ブタンジオールジメタクリレート、およびトリメチロールプロパントリメタクリレートを含むがこれらに限定されない。前記シェルはさらに１またはそれ以上の官能基を含んでもよい。このような官能基は、例えば二官能基または多官能基でもよい。このような官能基は、１またはそれ以上のヒドロキシ基、１またはそれ以上のカルボキシル基、１またはそれ以上のエポキシ基、１またはそれ以上のグリシドール基、１またはそれ以上の無水物基、１またはそれ以上のアミド基、１またはそれ以上のシリル基、１またはそれ以上のアリル基およびこれらの組み合わせを含むがこれらに限定されない。このような架橋エラストマーコア／シェル粒子は、商品名ＰＡＲＡＬＯＩＤ（商標）で市販されており、Ｔｈｅ  Ｄｏｗ  Ｃｈｅｍｉｃａｌ  Ｃｏｍｐａｎｙから入手できる。
【００４１】
本発明の熱可塑性組成物は任意の追加ポリマー成分を含まない物品に成形されるために容易に利用できる。本発明の熱可塑性組成物はいかなる追加ポリマーも実質的に含まない。「実質的に含まない」という用語は、本明細書では、熱可塑性組成物の総重量に基づいて、５重量パーセント未満；例えば４重量パーセント未満；または代わりに３重量パーセント未満；または代わりに２重量パーセント未満；または代わりに１重量パーセント未満の追加ポリマーを指す。従って、本発明の熱可塑性組成物はマスターバッチではなく、マスターバッチは追加ポリマーを必要とし、即ち、熱可塑性組成物の総重量に基づいて、例えば５重量パーセントを上回る；または代わりに１０重量パーセントを上回る；または代わりに１５重量パーセントを上回る未満；または代わりに２０重量パーセントを上回る；または代わりに３０重量パーセントを上回る。本発明の熱可塑性組成物はさらに、帯電防止剤、着色強化剤、染料、潤滑剤、充填剤、難燃剤、色素、一次酸化防止剤、二次酸化防止剤、加工助剤、ＵＶ安定剤、可塑剤、これらの混合物、およびこれらの組み合わせを含むがこれらに限定されない追加の添加剤を含んでもよい。本発明熱可塑性組成物は任意の量の添加剤を含んでもよい。本発明の熱可塑性組成物は、当該添加剤を含む本発明熱可塑性組成物の重量に基づいて、約０から約１０の総合重量パーセントの添加剤を含んでもよい。約０から約１０重量パーセントの全ての個々の値および部分群がここに含まれ、本明細書で開示され；例えば、本発明の熱可塑性組成物は、０から７の総合重量パーセント；または代わりに０から５重量パーセント；または代わりに０から３重量パーセント；または代わりに０から２重量パーセント；または代わりに０から１重量パーセント；または代わりに０から０．５重量パーセントの添加剤を含んでもよい。例示の抗酸化剤としては、例えばＩｒｇａｎｏｘ（商標）１０１０が挙げられる。Ｉｒｇａｎｏｘ（商標）１０１０は、Ｃｉｂａ  Ｇｅｉｇｙ  Ｉｎｃ．から入手できるテトラキス（メチレン（３，５−ジ−ｔｅｒｔ−ブチル−４ヒドロキシヒドロシンナマート）である。
【００４２】
熱可塑性組成物を製造する工程において、上述したように１またはそれ以上の熱可塑性ポリマーを含む１またはそれ以上の連続相、ならびに、上述したように架橋エラストマーコアおよび熱可塑性シェルを含む１またはそれ以上のコア／シェルポリマー粒子を含む分散相は、例えばＨａａｋｅミキサー、Ｂａｎｂｕｒｙミキサー、または押出機、例えば２軸押出機により溶融混練される。コア／シェルポリマー粒子は連続相に物理的に分散している。コア／シェルポリマー粒子を連続相に均一に分散させることは重要である。
【００４３】
一実施形態において、本発明の熱可塑性組成物の製造方法は、（１）１またはそれ以上の熱可塑性ポリマーを含む連続相を選択する工程；（２）架橋エラストマーコアおよび熱可塑性シェルを含む１またはそれ以上コア／シェルポリマー粒子を含む分散相を選択する工程（１またはそれ以上のコア／シェルポリマーは７０から１０，０００ｎｍの範囲の平均粒径を有する）；（３）１またはそれ以上のコア／シェルポリマー粒子を該連続相に溶融混練する工程；（４）それにより、熱可塑性組成物を製造する工程（該熱可塑性組成物は、熱可塑性組成物の総重量に基づいて、１０から７５重量パーセントの連続相および１またはそれ以上のコア／シェルポリマー粒子を含む９０から２５重量パーセントの分散相を含む）を含む。
【００４４】
一実施形態において、本発明の物品は、（ａ）熱可塑性組成物の総重量に基づいて１０から７５重量パーセントの連続相（該連続相は１またはそれ以上の熱可塑性ポリマーを含む）；ならびに（ｂ）１またはそれ以上のコア／シェルポリマー粒子を含み、熱可塑性組成物の総重量に基づいて９０から２５重量パーセントの分散相（１またはそれ以上のコア／シェルポリマー粒子は架橋エラストマーコアおよび熱可塑性シェルを含み、該コア／シェルポリマーは７０から１０，０００ｎｍの範囲の平均粒径を有する）の溶融混合生成物を含む熱可塑性組成物を含む。
【００４５】
別の代替の実施形態において、本発明の物品の成型方法は、（１）熱可塑性組成物の総重量に基づいて１０から７５重量パーセントの連続相（該連続相は１またはそれ以上の熱可塑性ポリマーを含む）ならびに１またはそれ以上のコア／シェルポリマー粒子を含み、熱可塑性組成物の総重量に基づいて９０から２５重量パーセントの分散相（１またはそれ以上のコア／シェルポリマー粒子は架橋エラストマーコアおよび熱可塑性シェルを含み、該コア／シェルポリマーは７０から１０，０００ｎｍの範囲の平均粒径を有する）の溶融混合生成物を含む熱可塑性組成物を選択する工程；ならびに（２）該熱可塑性組成物を物品に成形する工程を含む。
【００４６】
本明細書で開示する熱可塑性組成物は、自動車、建設、医療、飲食料、電気、電化製品、事務機器、および消費者市場用の耐久品を製造するために使用できる。幾つかの実施形態において、熱可塑性組成物は、玩具、グリップ、ソフトタッチハンドル、バンパ、防舷材、床材、自動車フロアマット、車輪、キャスター、家具および電化製品の脚部、タグ、シール、ガスケット、例えば固定用および運動用ガスケット、自動車ドア、内装品、バンパーフェイシア、グリル部品、ロッカーパネル、ホース、裏張り材、事務用品、シール、ライナー、ダイヤフラム、チューブ、蓋、ストッパー、プランジャー先端、デリバリーシステム、台所用品、靴、シューブラダ−（shoe bladder）ならびに靴底から選択される弾力性で耐久性の部品または物品を製造するために使用される。他の実施形態において、熱可塑性組成物は非極性流体に対する耐性を要する耐久性の部品または物品を製造するために使用できる。さらなる実施形態において、熱可塑性組成物は高い使用温度および低弾性を要する耐久性の部品または物品を製造するために使用できる。本発明の熱可塑性組成物は、自動車用品、例えばエアダクト、ケーブル、ホース、ブレーキ・ホース・カバーなどに成形されてもよい。さらに、本発明の熱可塑性組成物は消費財およびスポーツ用品にも成形され得る。
【００４７】
熱可塑性組成物は、これらの耐久性の部品または物品を公知のポリマー法、例えば押出（例えばシート押出および異形押出）；成形（例えば、射出成形、回転成形、およびブロー成形）；紡糸；ならびにインフレーションフィルムおよびキャストフィルム法を用いて作るために使用できる。一般に、押出は、ポリマーがスクリューに沿って高温高圧の領域を通って連続的に推進される方法であり、本領域でポリマーが溶融し、圧縮され、最終的にダイを通して押し出される。押出機は一軸押出機、多軸押出機、ディスク押出機またはラム押出機であり得る。ダイは、フィルムダイ、インフレーション・フィルム・ダイ、シートダイ、パイプダイス、チュービングダイまたは異形押出ダイであり得る。
【００４８】
射出成形も様々な用途の多様なプラスチック部品を製造するために広く用いられる。一般に、射出成形は、ポリマーが溶融され高圧で金型に射出され、所望の形状および大きさの部品を成形する方法であり、金型は所望する形状の逆である。金型は金属、例えば鋼およびアルミニウムなどから作られ得る。
【００４９】
成形は一般にポリマーが溶融され金型へと導かれ、所望の形状および大きさの部品を成形する方法であり、金型は所望する形状の逆である。成形は無加圧または補助的圧力（pressure assisted）であり得る。
【００５０】
回転成形は一般に中空プラスチック製品を製造するために用いられる方法である。さらなる成形後操作を用いることにより、複雑な部品が他の成形技術および押出技術と同様に効率的に製造できる。回転成形は、加熱、溶融、成形、および冷却段階が、全てポリマーが金型に入れられた後に起きる点で他の加工方法と異なり、従って成形中に外圧は加えられない。
【００５１】
ブロー成形は中空プラスチック容器を製造するために用いることができる。方法は、金型の中心に軟化ポリマーを設置すること、ポリマーをブローピンを備えた金型壁に向かって膨張させること、および物品を冷却により固化することを含む。ブロー成形には３つの一般型が存在し：押出ブロー成形、射出ブロー成形、および延伸ブロー成形である。射出ブロー成形は、押出できないポリマーを加工するために用いられ得る。延伸ブロー成形は結晶性および結晶化可能なポリマー、例えばポリプロピレンなどをブローするのが困難であるために用いられ得る。
【実施例】
【００５２】
下記の実施例は本発明を解説するが、発明の範囲を限定する意図はない。
【００５３】
製剤成分
ＰＡ１２は、低粘度ポリアミド、即ちポリ［イミノ（１−オキソ−１，１２−ドデカンジイル）］であり、Ｇｒｉｌａｍｉｄ  Ｌ  １６  Ｎａｔｕｒａｌの商品名でＥＭＳ−ＧＲＩＶＯＲＹにより提供され、非強化ポリアミド、ＵＶ−および熱安定性であり、ＩＳＯ  １１８３に従って測定される約１．０１ｇ．ｃｍ３の密度および約１７８℃のＤＳＣ融点温度を有する。
【００５４】
ＰＡ６は低粘度の汎用ポリアミド６であり、ＵＬＴＲＡＭＩＤ（商標）の商品名でＢＡＳＦにより提供され、ＩＳＯ１１８３に従って測定される約１．１３ｇ／ｃｍ３の密度を有する。
【００５５】
ＰＣは低粘度の多目的ポリカーボネート、ビスフェノールＡポリカーボネートであり、ＩＳＯ１１８３に従って測定される約１．２ｇ．ｃｍ３の密度を有し、ＬＥＸＡＮ１２１の商品名でＳＡＢＩＣにより提供される。
【００５６】
ＰＡＲＡＬＯＩＤ（商標）ＫＭ３７０は、乳化重合したアクリル・コア・シェル粒子を含み、前記粒子は約−４５℃のガラス転移温度をもつ架橋ポリブチルアクリレート・ゴム・コア、および約１１０℃のガラス転移温度をもつポリ（メチルメタクリレート）シェル、およびそれぞれ１０重量パーセントから約９０重量パーセントまでのコアとシェルの重量比、および約２５０ｎｍの平均粒径を有し、Ｔｈｅ  Ｄｏｗ  Ｃｈｅｍｉｃａｌ  Ｃｏｍｐａｎｙから提供される。
【００５７】
ＰＡＲＡＬＯＩＤ（商標）ＫＭ３５７は、乳化重合したアクリル・コア・シェル粒子を含み、前記粒子は約−６４℃のガラス転移温度をもつ架橋ポリブチルアクリレート／ポリ２−エチルヘキシルアクリレート・ゴム・コア、および約７５℃のガラス転移温度をもつポリ（メチルメタクリレート）／ポリブチルアクリレート・シェル、およびそれぞれ８重量パーセントから約９２重量パーセントまでのコアとシェルの重量比、および約３５０ｎｍの平均粒径を有し、Ｔｈｅ  Ｄｏｗ  Ｃｈｅｍｉｃａｌ  Ｃｏｍｐａｎｙから提供される。
【００５８】
ＰＡＲＡＬＯＩＤ（商標）ＥＸＬ２３１４は、乳化重合したアクリル・コア・シェル粒子を含み、前記粒子は約−４５℃のガラス転移温度をもつ架橋ポリブチルアクリレート・ゴム・コア、および約１１０℃のガラス転移温度をもつポリ（メチルメタクリレート）シェル、およびそれぞれ２０重量パーセントから約８０重量パーセントまでのコアとシェルの重量比、および約５５０ｎｍの平均粒径を有し、Ｔｈｅ  Ｄｏｗ  Ｃｈｅｍｉｃａｌ  Ｃｏｍｐａｎｙから提供される。シェルはさらに１重量パーセントのグリシジルメタクリレートを含み、官能性シェル組成物を提供する。
【００５９】
ＬＴＬ  ４４５０は、乳化重合したアクリル・コア・シェル粒子を含み、前記粒子は約−４５℃のガラス転移をもつ架橋ポリブチルアクリレート・コア（８９重量パーセント）、ならびにポリメチルメタクリレート（９重量パーセント）およびポリメタクリル酸（１重量パーセント）のコポリマーを含むシェルを有し、それぞれ約９０重量パーセントから１０重量パーセントのコアとシェルの重量比、および約２６０ｎｍの平均粒径を有する。
【００６０】
製剤方法
発明実施例１−２は、ロールミル機器により、下記の製剤比率に基づいて調製した：（１）表１に示される１９．９８重量パーセントの連続相；（２）表１に示される７９．９２重量パーセントの分散粒子；および（３）０．１０重量パーセントの酸化防止剤、即ちＩＲＧＡＮＯＸ１０１０。製剤成分は約２００℃の前ロール温度および約１９０℃の後ロール温度で均一に混合した。
【００６１】
発明実施例３−４は、Ｈａａｋｅ配合装置により、下記の製剤比率に基づいて調製した：（１）表１に示される１９．９８重量パーセントの連続相；（２）表１に示される７９．９２重量パーセントの分散粒子；および（３）０．１０重量パーセントの酸化防止剤、即ちＩＲＧＡＮＯＸ１０１０。製剤成分は表２に示される加工条件に従って調製した。
【００６２】
発明実施例５−９は、２軸押出機により、下記の製剤比率に基づいて調製した：（１）表１に示される１９．９８重量パーセントの連続相；（２）表１に示される７９．９２重量パーセントの分散粒子；および（３）０．１０重量パーセントの酸化防止剤、即ちＩＲＧＡＮＯＸ１０１０。製剤成分は表３に示される加工条件に従って調製した。
【００６３】
発明実施例１−４は、２００℃、１０バールで４分間、続いて２００バールで４分間圧縮成形することにより、２ｍｍ厚さのプラークに成形した。プラークは、硬度、引張特性および圧縮永久歪み特性について試験した。
【００６４】
発明実施例５−９は、射出成形により３ｍｍ厚さのプラークおよびダンベル状試験片に成形した。射出成形は、２２０℃−２１８℃−２１６℃−２０５℃（ダイ＜供給装置）の押出機の温度プロファイルおよび５０℃の型温を用いて行った。
【００６５】
硬度測定はＳｈｏｒｅ  Ｄデュロメータテスターを用いて室温で３秒のドウェル時間でＩＳＯ８６８基準に従ってなされた。
【００６６】
引張試験はＺｗｉｃｋ万能試験機で室温および大気圧で２００ｍｍ／分の機械クロスヘッド速度を用いて実施した。
【００６７】
圧縮永久歪み測定では、直径１３ｍｍのボタンが圧縮成形プレート（実施例１−４）または射出成形プレート（実施例５−９）から切断され、積み重ねて６ｍｍ厚さの試料を形成し、原厚の７５％まで圧縮（クランプ）した（原型６ｍｍ、４．５ｍｍまで圧縮）。圧縮試料はオーブンに７０時間１２５℃で置かれた。オーブンで７０時間後、試料は留め金から外され、３０分間冷却させ、厚さを測定した。圧縮永久歪みは冷却後に測定した厚さと原厚との比として算出した。
【００６８】
本発明は、その精神および本質的特質から逸脱することなく、他の形態で具現化されてもよく、従って、前述の明細書よりむしろ、発明の範囲を示すものとして、添付の特許請求の範囲を参照すべきである。
【００６９】
【表１】
2013531115.tif 000002
【００７０】
【表２】
2013531115.tif 000003
【００７１】
【表３】
2013531115.tif 000004
【図１】
2013531115.tif 000005
【図２】
2013531115.tif 000006
【図３】
2013531115.tif 000007
【国際調査報告】
2013531115.tif 000008
2013531115.tif 000009
2013531115.tif 000010